Brevet FR2539146A1 — publié le 19840713

Concrêtionnement minéral des structures, composants et éléments de construction. La présente invention concerne sur le plan général les matériau et procédés de construction; elle se rapporte plus particulièrement à l'électrodéposition de minéraux afin de constituer une matière de consistance relativement molle (résistance à la compression de 0-68 kg/cm2) apte A servir de matériau de construction pour les structures, composants, ou éléments. Les dépôts minéraux peuvent dgal.e- ment servir de protection pour empêcher les bio-salissures, l'oxydation et l'attaque chimique des structures, composants ou éléments de construction. Dans d'autres applications, )es dépôts minéraux peuvent servir de support pour la croissance de la végétation marine, sur les récifs artificiels par exemple. L'eau de mer contient neuf éléments majeurs : sodium, magné- sium, calcium, potassium, strontium, chlore, souffre, brome et earbone. Ces éléments contiennent plus de 99,9 % des sels dissous dans la mer (se reporter à Millinan, Carbonates Marins, Springer-Verlag, N.Y., 1974; Sedrup, Les Océanes : leur physique, chimie et biologie générale, Prentiss-Hall, Inc. N.J. 1942 et Cucklin & Goldberg, Vol. I, Océano- graphie chimique, p. 121-196, Academic Press, Londres). La constance des taux entre les principaux déments, dans tous les océans, est une chose bien connue depuis longtemps (Dittmar, Challenger Reports, Physique et Chimie, p. 1-252, 1884). Les organismes marins inférieurs utilisent les minéraux en solution qui les entourent pour constituer des formations structurales. Les coquilles de mollusques par exemple, sont généralement constituées de cristaux de carbonate de calcium enfermes dans une matrice organique. Une proportion importante des protéines solubles de la matrice est crée suivant un cycle répétitif impliquant la séparation de l'acide aspartique, soit par la glycine ou la sérine (voir Jope, Vol. 26, Biochimie d'ensemble, p. 749, Elsevier, Amsterdam, 1971). Cette séquence, mettant en oeuvre la répétition régulière de charges négatives, peut fixer le Ca2 et les ions, et réaliser ainsi une fonction importante dans la minéralisation du support (Weiner and Hood, Volume 190, Science, p. 987-989, 1975). Suivant le principe de la présente invention, une matière rela- tivement molle, apte à être utilisée pour la construction, la mise en valeur, et la protection de structures, éléments ou composants de construction, est obtenue par agglutination crée par l'électrodéposition des matières sur un support pré-formé immergé dans un milieu électrolytique. De prdférenee, l'électrolyte sera de l'eau de mer ou de l'eau saumatre, ayant une composition chimique permettant de constituer la matière qui se compose surtout de carbonates de calcium et de brucite. Cependant, on peut utiliser tout liquide contenant des minéraux. Toujours suivant le principe de la présente invention, on peut réaliser une structure, un composant, ou un élément d construction constitué d'une matière relativement molle en plaçant un support composé, au moins partiellement, d'Osse matière électriquement conductrice et ayant la configuration générale de la structure, du composant, ou de l'élément de construction, dans un volume d'électrolyte, le dit support servant de cathode, et en disposant une anode dans l'élec- trolyte à proximité de la forme ébauchée, et en établissant ensuite un courant électrique continu entre les électrodes. Pour que la matière se dépose sur la plupart des structures, composants ou éléments de construction, la densité du courant électrique doit être supérieure â 3 ampères par m2 de surface cathodique, avec un potentiel de champ électrique entre les électrodes pouvant atteindre 20 000 Volts. Enfin, conformément à la présente invention, on dispose d'une méthode permettant de constituer une structure, un composant, ou un élément de construction, en plaçant une forme ébauchée dans un volume d'électrolyte, ce support servant de cathode, et en disposant une anode A proximité de la forme ébauchée, et en établissant ensuite un courant électrique continu entre la cathode et l'anode pendant un laps de temps suffisamment long pour déposer sur la forme - ou la remplir - d'une matière structurale de consistance relativement molle. Plus le temps passe, plus cette matière relativement molle s durcit, pour atteindre une résistance à la compression de plus de 100 kg/cm2. En cas de rupture, la structure, le composant ou l'élément de construction, peuvent être réparés par une nou- velle application de courant électrique. On peut avoir une appréciation plus complète de l'invention en se reportant aux schémas ci-joints Figure 1 : cette figure représente un modèle qualitatif théorique en ce qui concerne les processus électro-mécaniques intervenant dans les dép6lts de minéraux. Les figures 2 et 3 représentent une forme support utilisa pour la construction d'un récif artificiel. les figures 4 et 5 représentent l'enrobage et la minéral sation d'un pilier en bois. A.Discussion générale Les océans comportent en solution de grandes ressources de matières, agissant comme maillons dans le cycle d'échange perpétuel et vital entre les continents et la mer. Chaque année, les rivières déversent 2,73 x 109 tonnes métriques de solides fraichement dissous dans la mer. Dans les 70,8 % de la surface du globe recouverts d'eau, il y a plus de 60 x 1024 tonnes de ressources minérales (Wenk, E. Jr. "Ressources Physiques des Océans", les Océans, W.H. Freeman and Co., 1969). Mis à part l'oxygène et l'hydrogène, un mille cubique d'eau de mer contient: Chlore 89 500 000 t Sodium 49 500 000 t Magnésium 6 125 000 t Souffre 1 880 000 t Calcium 1 790 000 t Potassium 7 609 000 t Brome 706 000 t Carbone 132 000 t et 51 autres minéraux et éléments. L'utilisation de processus identiques a ceux qui se manifestent dans les mécanismes structuraux des organismes vivants et dec environnements non vivants, comme les cavernes, produit une technologie de déposition minérale qui implique le dépôt et la calcification des minéraux en solution a des fins structurales. Par exemple, par le processus électrolytique (diagénèse), et ensuite par la phase biologique (biogénèse), les matières non structurées sont déposées par électrolyse sur des formes conductrices et chimiquement transformées par les organismes biologiques en matières à capacités structurales. Le dép8t et la calcification des minéraux dans l'environ- nement sont rendus possibles par le fait que le milieu dans lequel ils sont en suspension, en L'occurence l'eau, est un ampholyte - substance qui peut se comporter comme un acide ou comme une base - ce qui fait d'elle le solvant universel. Cette qualité unique s' illustre beaucoup plus simplement par le système structural et destruetural des grottes. Lorsque l'eau contient du dioxyde de carbone, qui se combine avec l'eau pour produire l'acide carbonique, les matières sont dissoutes. Lorsque le dioxyde de carbone se libère, l'eau devient une base et les matières précipitent pour former des stalactites et stalagmites.Des processus non-vivants identiques se produisent dans -tout l'envi.ronne- ment suivant des cycles de déport et de reprise. On peut utiliser les processus électrolytiques pour précipi- ter sélectivement la matière sur des surfaces appropriées. Un certain potentiel électrique entre des électrodes fera les ions négatifs se déposer sur l'anode et les ions positifs se déposer sur la cathode. Au cours du processus d'électro- déposition, il existe trois modes suivant lesquels la matière peut être potentiellement déposée sur la cathode 1. Gradients de concentration 2. Attraction ionique, et 3 Migration électrique Bien que les gradients de concentration soient les plus susceptibles de causer le dépôt, on ne peut écarter les combinaisons des trois méthodes. Le principe de base des réactions électro-chimiques est représenté sous forme tries simplifiée sur la FIG. 1.Sur la FIG, 1, les cases reetangulai.res repré- sentent soit les composés minéraux précipités h partir d'une solution grâce aux méthodes ci-dessufi, ou les ga? libérés, Les flèches représentent le cheminement des réactions suivant le profil d'activité. En plus d'attirer les ions, l'électrolyse de l'eau de mer produit de la chaleur sur les surfaces des électrodes. C'est sur ces surfaces que la résistance est la plus grande; la température est par conséquent plus élevée, et le PH augmente. Tout d'abord, la décomposition thermique élimine l'acide carbonique (H2C03) ce qui permet au dioxyde de carbone (C02) de se libérer, ce qui fait que l'équilibre carbonate - hydrogène penche du c8té carbonate. L'augmentation de la concen- tration de carbonate, combinée à l'augmentation de la température et de la salinité, augmente la production ionique de cristaux de carbonate de calcium, et déclenche 7a précipita- tion. Cependant, au fur et à mesure que la solution devient plus alkaline (a un PH supérieur A 9), la production ionique de brucite (Mg(OH)2) dépasse le produit de solubilité et la brucite, de même que les carbonates, précipitent. Dans ce cas, le développement structural serait inhibé.Il est également possible que la matière amorphe enveloppant la cathode, ainsi que la présence d'autres cristaux tels que les phosphates, hydroxydes, ou carbonate de sodium, inhibent la précipitation de carbonate de caleium et empechent les cristaux dui se forment de continuer à se développer. Il apparait, par essais de diffraction aux rayons X et par analyse de titrage chimique. que le plus gros pourcentage de matière formée est constitué par la brucite. On la trouve sous deux de ses trois formes distinctes : en forme d'assiette/ ou forme foliée, et sous forme massive. La brucite, dans sa forme foliée, est plus dure que le talc ou le gypse, et n1 est pas élastique Dans sa forme de matière massive, elle a un aspect savonneux. Il est possible qu'un faible pourcentage de la composition soit constitué de portlandite CA(0H2), qui est isostructurel avec la brucite. La précipitation rapide des composés de l'eau de mer donne en général de la brucite sous forme de matière massive.Un facteur essentiel de l'lasso ciation de Mg2+ sous forme de Mg (OH)2 est a réduction de a pression de C02 augmente jusqu'à la valeur normale, abaissant ainsi le PH, Mg(OE)2 .redevient MgCO3. De plus, MgCO3 se cristalise dans les noyaux - disponibles, c'est à. dire aragonite et calcite. B. lectrodérosition de minéraux sur les structures, comno- sants et éléments de construction. Pour illustrer l'utilisation de l'électrodéposition de minéraux pour la construction ou la mise en valeur et l'enrobage de structures, composants et éléments de construction, nous allons donner un exemple impliquant les surfaces cathodiques. Tel qu'utilisé dans le présent document, le vocable 1'matériau relativement mou" se rapporte à une matière ayant une résistance à la compression de O - 68-kg/cm2. Les figures 2 et 3 représentent, en plan et en élévation respectivement, un élément pré-formé 10, réalisé en accordéon et qui constitue un récif artificiel. La forme lu se compose d'un treillis métallique, avec tiges en acier, en fer et en carbone (2U), qui sont reliées au treillis métallique. Ses dimensions sont de 20 m en largeur et 60 m en longueur. Il est disposé sur le fond, mais pourrait être aussi bien flottant. 30 est un cable électrique reliant la structure à la borne négative d'une source de courant continu. 40 est une anode flottante maintenue par un filin d'ancre 50, et retenue par un flotteur 60. 70 est une anode place sur un pieu en bois ou en plastique (80) enfoncé dans le fond de la mer. 90 est le cable électrique reliant les anodes à la borne positive d'une source de courant continu. 100 sont les raecordements du cable aux anodes et à la cathode. les anodes peuvent être en carbone, graphite, platine, colombium, plomb, tantale, et autres matières conductrices. Pour faire en sorte que les minéraux naturellement présents dans l'eau de mer et d'une résistance initiale à la compres- sion de O - 68 kg/cm2 se déposent sur cette structure 10, on peut établir un potentiel de champ électrique compris entre 0,3 et 20000 volts, avec une densité de courant de 3 3000 A/m2 de surface cathodique On peut choisir une densité de courant spécifique pour déposer des minéraux non-structuraux relativement mous sur une période de plusieurs mois, semaines, ou jours. Lorsqu'on interrompu le courant électrique, la matière se durcit et devient structurale Les matières biologiques peuvent s'établir sur et dans les minéraux déposés, et peuvent en changer les propriétés chimiques et structurales.En cas d'avarie chimique ou physique des couches minérales déposées, le rétablissement du courant électrique permet de réparer les fissures et de remplacer les pertes de matière. La résistivité électrique est plus faible au niveau de zones endommagées; le métal cathodique mis à nu attire plus de minéraux que le métal. recouveru de minéraux. De manière a faire se déposer une couche de minéraux uniforme, ou de manière à obtenir sélectivement des couches plus épaisses de minéraux déposés sur le support (10), on peut déplacer les anodes (60) et (70), et les disposer en divers emplacements Les figures 4 et 5 donnent un second exemple de dépôt de minéraux produisant un matériau minéral relativement mou. Un pieu en bois ou en métal (10) est recouvert d'un matéria@ conduisant l'électricité, constitué d'un treillis métallique ou de fibre de carbone (20). Le matériau conducteur et rel.é, par l'intermédiaire d'un cable électrique (30), à la borne négative d'une source de courant continu, constituant ainsi une cathode. Près de la cathode, on place une ou plusieurs anodes (40), reliées par un cable a a borne positive d'une source de courant continu. Pour précipiter électro-chîmiquement les minéraux d' tune réss- tance initiale à la compression de O - 68 kg/cm2 sur la cathode, on peut établir un potentiel de champ électrique compris entre 0,3 et 20 000 volts, avec une densité de courant de 3 - 3000 A/m2 de surface cathodique. Il est possible de choisir une densité de courant spécifique pour déposer une couche de minéraux relativement mous qui durcira dans le temps. Une fois la couche minérale déposée, on peut enlever les cables (30) et (50), ainsi que l'anode (40). Les deux exemples ci-dessus décrivent un procédé électrochimique et chimique permettant de faire se déposer les minéraux sur des matériaux cathodiques. Cependant, ces couches minérales confèrent également. une protection contre la corrosion en étant alcalines et en empêchant l'accès de l'oxygène à ce gui était auparavant la cathode. De plus, dans l'exemple donné fieures 4 et 5, il est à supposer que les minéraux déposés vont minéraliser le périmètre extérieur du bois et remplir les trous de tarets et autres vides dus aux organismes attaquant le bois. Les minéraux enveloppent le pieu en bois à partir d'un niveau situé en dessous de la marque de la vase jusqu'à la marque moyenne de haute mer, produisant un milieu alcalin dans le bois lui-meme et agissant comme une barrière emp- chant l'attaque du pieu par les organismes marins. Au cas où le dépôt de minéraux serait effectué sur un plet neuf traité aux produits chimiques tels que le créosote os autres substances toxiques, l'enveloppe minérale empêchera le lessivage de ces produits chimiques, protégeant ainsi le pieu de bois. Une fois le dépôt minéral achevé sur la cathode, les organismes marins peuvent se fixer sur et dans les matières déposées électrolyquement. En transformant la. cathode en anode, on produit du gaz de chlore qui peut servir à tuer les matières biologiques dans et sur les minéraux ddpotse . C. Applications spécifiques. Le procédé de dépôt minéral peut potentiellement contribuer de manière importante à résoudre des problèmes d'ingénierie énormes que l'on rencontrera dans les océans tels que la construction d'usines de Conversion d'Energie Thermique Océanique (CETO). Il est évident par exemple que l'utilisation de matériaux de construction traditionnels comme l'acier, le béton armé à la fibre de verre, les plastiques, et l'acier pour tubes pour la réalisation des tuyaux d'alimentation d'eau froide des centrales CETO entraîneront des frais énormes du fait que les circuits devront être sur-dimensionnés afin de tenir compte de paramètres inconnus ou seulement vaguement définis. A l'opposé, une configuration à tube cathodique aquadynamique relativement légère permettant le montage de l'usine sur site peut être soumise à un dép8t minéral sélectif de manière à supporter efficacement les efforts imprévisibles et changeants (changement de la configuration des courants océaniques par exemple). En cas d'attaque lente ou d'avarie brusque de la paroi, on peut réparer le tube en plaçant une anode au voisinage de la partie endommagée, ce qui facilite, par exemple, la cémentation des fissures, le remplacement de la matière perdue, et le renforcement des couches minérales déposées auparavant. Un autre domaine d'application prévisible touche la constru- tion et J*entretien des installations de mariculture. Il est possible de eonstruire, d'entretenir et de réparer des récifs artificiels fixes ou mobiles grâce au procédé de dépôt minéral. Ces structures peuvent durer très longtemps dans l'eau; les matières électro-déposées sont stables en milieu aqueux. D. Avantages de la technologie de dépôt minéral. Les méthodes de construction façonnée, telles qu'utilisées actuellement, ont des limites qui leur sont inhérentes. Exemples: un élément en béton ou en acier immergé dans l'eau de mer devient inutile une fois brisé ou dégradé du fait qu'il ne peut répondre à ses spécifications de base s'il n'est pas réparé. Dans la plupart des cas, la réparation nécessite l'enlèvement de l'élément et sa rd-installation sur site, ce qui entraine des frais très élevés. Un élément structural produit par électrodéposition de minéraux peut par contre être réparé ou reconditionné sur place après avarie. Par réapplication du courant électrique on peut recréer les memes conditions et réutiliser les mêmes ressources que celle initialement employées pour créer l'élément. On ne trouve pas cette caractéristique dans les méthodes oumatériaux de eonstruction communément utilisés. Lorsque, par exemple, une structure en béton armée est prise et qu'elle quitte son coffrage, ses caractéristiques initi. et structurelles ne peuvent être modifiées que par des travaux importants. Par conséquent, ceci pose des limites strictes aux facultés d'adaptation de l'élément à des condi- tions variables. Les applications du procédé de déport minéral éleetro-chimique sont évidentes : habitats flottants et ilotes industriels par l'utilisation de déchets d'argile, sable, gravier, ou eau en tant que matériau de construction, stabilisés par dépot minéral, assisessur rives, monts marins, et plateau continental, installations de mariculture, caisses de stockage immergées, barrages et jetées, pipelines, ponts, tunnels, pistes d'aero- ports, plages artificielles, murs marins, détournement de courants, éléments de construction pour usage terrestre, récifs artificiels, coques de navires et de barges, installations pour marinas, fermeture d'atolls, points d'ancrage, convertisseurs d'énergie des courants, installations d'observation et de recherche, bouées, quais, revêtement protecteur pour piliers en bois, cloisons, structures, composants et éléments pour usage terrestre etc... protection et mise en valeur des structures, éléments de construction et éléments utilisant des minéraux électro-déposés relativement mous et qui durci ront dans le temps pour donner un matériau possédant une intégrité structurale à des fins explicatives et illustratives. Il Faut comprendre cependant que de nombreuses modifica- tions et changements du produit ou de l'article et de mon procédé de réalisation peuvent être apportés pour@la mise en oeuvre et ltutilisation de la présente invention, sans s'écarter de l'idée utiliser les minéraux déposés par électrolyse. Par exemple, il est envisagé d'utiliser des éléments préformés réalisés en matériaux solides plutôt qu'en treillis. Il est également envisagé de réaliser : structures pré-formées avec sous-éléments structuraux tels que des barres de renfort en acier. Revendications 1. Un procédé pour la construction, le recouvrement ou le développement de structures, pour la réalisation de composants ou d'éléments de construction, qui consiste à mettre en place un support préformé comportant des surfaces internes et externes dans un électrolyte, le dit support servant de cathode . mettre en place une anode dans l'électrolyte à proximité du support prd-formd . établir un courant électrique continu entre la cathode et l'anode pendant un temps suffisant pour réaliser le dépôt d'une masse solide de matières minérales relativement molles par électrolyse autour du support et recouvrent les sur facea internes et externes suivant une épaisseur désirée, de manière à ce que le support soit noyé dans la matière ainsi déposée. 2. Le procédé selon la revendication 1, caractérisé en ce que le potentiel du champ électrique entre les électrodes est de 0,3 - 20 000 Volts. 3. Le procédé selon la revendication 1, caractérisé en ce que la densité du courant électrique est de plus de 3 Ampères par m2 de surface cathodique. 4. Le procédé selon la revendication 1, caractérisé en ce que l'électrolyte est un liquide contenant des minéraux. 5. Le procédé selon la revendication 1 , caractérise cn ce que le support pré-formé est au moins partiellement constitué d'un matériau électriquement conducteur. 6. Une structure, élément, ou composant de construction, se composant en partie d'un matériau relativement mou obtenu en - disposant un support formé suivant la configuration désirée pour la structure, l'élément ou le-composant de construction, et dont les surfaces internes et externes sont immergées dans un bain électrolytique, le dit support servant de cathode. - plaçant une ou plusieurs anodes dans l'électrolyte, Q' proximité du support en forme, et - en faisant circuler un courant électrique continu entre le support cathodique en forme et l'anode pendant une dure suffisante pour attirer une masse de matière miné rale déposée électrolytiquement, qui enveloppe le support en forme et recouvre les surfaces internes et externes jusqu'$ obtention de l'épaisseur désirée, de telle sorte que le support y soit noyé. 7. L'objet de la revendication 6, où le support est au moins partiellement constitué d'un matériau électriquement conducteur. 8. Une structure, élément ou composant de construction de consistance relativement molle obtenu en - plaçant un support en matière non structurale formé suivant la eonfiguration souhaitée pour la structure, l'élément o le composant de construction, dans un volume d'électrolyte, et servant de cathode. - disposant une anode dans l'électrolyte a proximité du sup port en forme - faisant passer un courant électrique continu entre les électrodes pendant une durée suffisante pour obtenir la concrétion d'une masse solide de matière minérale relati- vement molle déposée par électrolyse recouvrant les sur faces internes et externes jusqu'à obtention de l'épaisseur désirée, le courant électrique ayant une densité supérieure à 3 ampères par m2 de surface cathodique, avec un potentiel de champ électrique de 0,3 - 20 000 Volts entre les électrodes. 9. Un procédé pour la construction de structures, éléments ou composants de construction, et cousistant à faire se déposer une matière relativement molle sur un support préforme comportant des surfaces internes et externes par électrodéposition de minéraux, la matière déposée recouvrant les surfaces internes et externes jusqu'à obtention de l'épaisseur désirée. 10. Un procédé pour la construction de structures, é9émentn ou composants de construction, consistant a recouvrir un support pré-formé non-structural comportant des surfaces internes et externes d'une matière relativement molle grâce à un procédé d'électrodéposition, les surfaces internes et externes du support étant recouvertes jusqu'à obtention de l'épaisseur désirée. 11. Un- procédé pour la construction de structures, éléments ou composants de construction, consistant à recouvrir un support pré-formé non-structural comportant des surface internes et externes, d'une matière dure et résistante, d'une haute intégrité structurale, obtenue en - plaçant le support dans un volume d'électrolyte, le dit support servant de cathode - plaçant une anode dans l'électrolyte, à proximité du support - faisant passer un courant électrique continu entre la cathode et l'anode pendant une durée suffisante pour déposer la couverture de matière solide sur les faces internes et externes du support. 12. Un procédé pour la construction,de structures,é3e'.ments et composants de construction, consistant à - placer un support comportant des surfaces internes et ex ternes dans un volume d'électrolyte, le dit support servant de cathode - placer une anode dans l'électrolyte t proximité du support préformé, et - à faire passer un courant électrique entre la cathode et l'anode, pendant une durée suffisante pour faire se déposer une couche de matière relativement molle sur les surfaces internes et externes du support - interrompre le courant électrique entre la cathode et l'anode pendant une certaine période de temps - rétablir le courant électrique continu entre la cathode et l'anode. 13. . Le procédé défini en 12, dans lequel la séquence d'interruption du courant entre a cathode et l'anode 9 et le rétablissement du courant entre la cathode et l'anode, est répétée de multiples fois jusqu'à obtention d'une couche de matière dépose solide de l'épaisseur et de a composition désirées sur les surfaces externes et internes du support 14. Un procédé pour la construction de structures, éle'men et composants de construction, consistant à - placer un support avec surfaces internes et externes dan un volume d'électrolyte, la dite forme servant d'électre - placer une seconde électrode dans l'electrolyte, a pro7. mité du support - établir un courant électrique continu entre les électre dans un seul sens, pendant un certain temps - inverser la polarité du courant électrique entre les électrodes afin d'établir un courant électrique contint entre les électrodes, dans le sens inverse, et - rétablir la polarité initiale du courant électrique contir' entre les électrodes, afin d'obtenir le dépot d'une mass minérale solide d'épaisseur désirée sur les surfaces interres et externes du support. 15. Un procédé pour la construction de structures; éléments ou composants de construction, consistant à - placer un support avec surfaces internes et externe dans un volume d'électrolyte, le dit support servant de cathode - placer une anode dans l'électrolyte à proximité du support - établir un courant électrique continu entre la cathode et anode, et - faire varier la densité de courant électrique pour faire se déposer une couche solide de matière minérale d'épais- seur et de composition désirées sur les surfaces externes et internes du support. 16. Un procédé pour la construction de structures, éléments ou composants de construction, consistant à à - placer un support avec surfaces internes et externes dans un volume d'électrolyte, le dit support servant de cathode - placer une anode dans l'électrolyte à proximit du support établir un courant électrique continu entre a cathode et l'anode afin d'obtenir un dépôt minéral d'une résistance à la compression de O à 68 kg/cm2 - interrompre le courant électrique - durcissement du matériau dans le temps , afin d'obtenir une résistance à la compression de 100 kg/cm2 minimum 17. Un procédé pour envelopper et minéraliser les structures, éléments et composants de construction, consistant a :: placer un support comportant des surfaces internes et externes dans un volume d'électrolyte, le dit support servant de cathode - placer une anode dans l'électrolyte n proximité du support - établir un courant électrique continu entre a cathode e+ l'anode afin d'obtenir un enrobage minéral d'une résistance a la compression de O à 68kg/cm2, qui permettra éga'ement de mineraliser la couche externe des structures an bob, composants et éléments de construction, et à remplir les vides crés dans le bois par les organismes vivants ou par les attaques chimiques ou physiques - interrompre le courant électrique - laisser durcir le matériau avec le temps afin d'obte@ une résistance à la compression de 10C kg/cm2 minimum. 18. Un procédé permettant de réparer et d'entretenir les structures, éléments et composants de construction, eonsis- tant à : à - placer un support possèdant des surfaces internes et externes dans un volume d'électrolyte, le dit support servant de cathode - placer une anode dans l'électrolyte a proximité du support - établir un courant électrique continu entre la cathode et l'anode - interrompre le courant électrique - en cas d'avarie ultérieure sur les minéraux déposés : tdta blissement du courant électrique pour remplacer la matière perdue ou pour combler les vides ou les fissures. 19. Un procédé permettant de tuer les organismes résidant dans et sur les matières déposées et dans un matériau devant etre protégé par des eouches de dépôts minéraux, comme les piles en bois ou cloisons en bois, consistant à - placer un support comportant des surfaces internes et externes dans un volume d'électrolyte, le dit support servant de cathode - placer une anode dans 11 électrolyte à proximité du support - établir un courant électrique continu entre la cathode et l'anode - lorsqu'un dépôt minéral suffisant s'est formé sur la cathode, possibilité d'inverser la polarité du courant électrique de façon à ce que l'ancienne cathode devienne l'anode - ie gaz de chlore se formant à l'anode produit dc l'acide hydrochlorique qui détruit les organismes établis dans et sur les minéraux agglomérés. Dans le cas de bois recou vert de dépôt minéral, les organismes présents dans 1 bois seront tués. 20. Un procédé pour la construction de structures composants ou éléments de construction, consistant à - prélever les dépôts minéraux produits par un dispositif pouvant fonctionner en pleine mer ou dans un réservoir, et application de ces minéraux sur une forme support située dans l'eau, ou qui sera ultérieurement immergée dans une pièce d'eau - laisser les dépôts minéraux durcir avec le temps, de manière à obtenir un matériau structural. 21 , Un procédé pour la construction de structures, -éléments ou composants de construction, consistant à - prélever les dépôts minéraux produits par un dispositif pouvant fonctionner en pleine mer ou dans un réservoir,et application de ces minéraux sur un support qui sera ensuite immergé dans un volume d'électrolyte, et qui. deviendra la cathode - le dépit de minéraux continuera de se produire, jusqu'à coupure du courant électrique - durcissement des minéraux déposés dans le temps. 22. Un procédé permettant de réaliser un enveloppement cathodique des structures en bois, afin d'empêcher le lessivage ou la dilution des produits chimiques f't toxines utilisés pour imprégner le bois, consistant à - appliquer un support ou une enveloppe cathodique constituée de carbone ou de fibres de graphite sur une structure bois ou en béton, ou sur un élément ou composant de c@ns truction, dans l'électrolyte, ou avant immersion dans l'électrolyte - placer une anode dans l'électrolyte, à proximité dii support - établir un courant continu entre la cathode et l'anode afin d'obtenir un dépôt minéral d'une épaisseur suffisante pour empêcher que les produits chimiques ou toxines avec lesquels la structure en bois a été imprégnée ne s'échappent. 23. Un procédé pour la construction de structures. éléments et composants de construction, consistant à - placer un support comportant des surfaces internes t externes, avec matières fibreuses fixées sur ces surfaces, dans un volume d'électrolyte, le dit support servant de cathode - placer une anode dans l'électrolyte à proximité de la cathe établir un courant électrique continu entre la cathode et 1 anode - interrompre le courant électrique. 24. Un procédé permettant d'enrober les structures, éléments et composants de construction métalliques, en béton, ou en plastique, consistant .ì à - placer un support comportant des surfaces internes et externes, avec tresses ou fibres en matière conductrice ou non conductrice fixées sur les dites surfaces, '3".ns un volume d'électrolyte, le support servant de cathode - placer une anode da.ns l'électrolyte à proximité du support, des tresses ou des fibres - établir un courant électrique continu entre la cathode et l'anode afin d'obtenir un dépôt minéral d'une épaisseur suffisante pour envelopper la structure, ou les éléments/ composants de construction. 25. Un procédé permettant de réparer les structures, com@o- sants ou éléments de construction endommagés eu brisés construits en béton - dans un volume d'électrolyte, et consistant à - relier le renfort en fer ou en acicr à la borne négative d'une source de courant électrique continu, en faisant du renfort en fer ou en acier une cathode placer une anode dans l'électrolyte à prcxirnité du renfort en acier ou en fer - établir un courant électrique continu entre la cathod et l'anode afin de réaliser un dépôt de minéraux sur ex parties brisées ou fissurées de la structure, de l'e- ment ou du composant de construction en béton armé ou en ferro-ciment. 26 Un procédé pour la construction de structures, éléments ou composants de construction, consistant à placer un support comportant des surfaces internes et externes dans un volume d'électrolyte,le dit support ser vant de cathode placer une anode dans l'électrolyte à proximité du suppor - établir un courant électrique continu entre la cathode e+ l'anode pour réaliser le dépôt minéral d'épaisseur voulue interrompre le courant électrique laisser un temps suffisant pour que les organismes marins s'établissent sur et à l'intérieur d dépôt minéral. 27. Un procédé pour la construction de structures, composant et éléments de construction, consistant à placer un support comportant des surfaces internes et ex ternes dans un volume d'électrolyte, le di@ support servan; de cathode - placer une anode dans l'électrolyte à proximité du support établir un courant électrique continu entre l'anode et la cathode - introduire des minéraux, produits chimiques, teintureti, produits nutritifs ou toxines dans l'électrolyte intégrer ces minéraux ou produits chimiques dans ï min@ raux déposés sur la cathode interrompre le courant électrique.